(57)【要約】  光透過性の高いシートに印刷した際、隠蔽性の高い画像を形成可能な化粧料インクや、これを用いた化粧用シートの製造方法を提供する。また、乾燥性が良好な化粧料インク、およびこれを用いた化粧用シートの製造方法も提供する。化粧料インクは、反射剤と、炭素数３以上の高級アルコールと、精製水と、バインダと、を含む。化粧シートは、シートと、シート上に形成された、前記化粧料インクの固化物からなる皮膜と、を有する。【特許請求の範囲】
【請求項１】
（Ａ）反射剤と、
（Ｂ）炭素数３以上の高級アルコールと、
（Ｃ）精製水と、
（Ｆ）バインダと、
を含む、化粧料インク。
【請求項２】
前記（Ａ）反射剤の平均粒子径が１２５ｎｍ以上２μｍ以下である、
請求項１に記載の化粧料インク。
【請求項３】
（Ｅ）色材をさらに含む、
請求項１または請求項２に記載の化粧料インク。
【請求項４】
（Ｂ）炭素数３以上の高級アルコールと、
（Ｃ）精製水と、
（Ｄ）皮膜形成剤と、
（Ｅ）色材と、
を含み、
前記（Ｄ）皮膜形成剤が、アクリル系ポリマー、多糖類系ポリマー、糖アルコール、ステロール類、エスエル類、および変性コーンスターチからなる群から選ばれる、一種以上の化合物である、化粧料インク。
【請求項５】
前記（Ｄ）皮膜形成剤が、
分子中に環状構造を有するアクリル系ポリマー、多糖類系ポリマー、糖アルコール、ステロール類、分子中に環状構造を有するエスエル類、および変性コーンスターチからなる群から選ばれる、一種以上の環状化合物と、
分子中に環状構造を有さないアクリル系ポリマーおよび分子中に環状構造を有さないエステル類のうち、少なくとも一方を含む鎖状化合物と、
を含み、
前記環状化合物および前記鎖状化合物の合計体積に対する、前記環状化合物の体積分率が、０．０１以上０．６６以下である、
請求項４に記載の化粧料インク。
【請求項６】
前記（Ｂ）高級アルコールの含有量が２０質量％以下であり、かつ
前記（Ｄ）皮膜形成剤の含有量が０．１質量％以上１０質量％以下である、
請求項４または５に記載の化粧料インク。
【請求項７】
前記（Ｄ）皮膜形成剤のＨＬＢ値が８以上である、
請求項４に記載の化粧料インク。
【請求項８】
（Ａ）反射剤をさらに含む、
請求項４に記載の化粧料インク。
【請求項９】
前記（Ｅ）色材の平均粒子径が１２５ｎｍ以上２μｍ以下である、
請求項３に記載の化粧料インク。
【請求項１０】
コーンプレート型粘度計にて、せん断速度１０００（１／ｓ）にて測定したときの２５℃における粘度が５０ｍＰａ・ｓ以下である、
請求項１に記載の化粧料インク。
【請求項１１】
ｐＨが６〜１０である、
請求項１に記載の化粧料インク。
【請求項１２】
表面張力が５０ｍＮ／ｍ以下である、
請求項１に記載の化粧料インク。
【請求項１３】
請求項１に記載の化粧料インクを含む、
インクジェット印刷用インク。
【請求項１４】
請求項１に記載の化粧料インクを含む、
インクカートリッジ。
【請求項１５】
請求項１に記載の化粧料インクを、被印刷体上にインクジェット法で塗布する工程と、
前記被印刷体に塗布された前記化粧料インクを乾燥させる工程と、
を含む、
化粧用シートの製造方法。
【請求項１６】
前記被印刷体の厚みが、１０μｍ以下である、
請求項１５に記載の化粧用シートの製造方法。
【請求項１７】
得られる化粧用シートの波長３８０〜７８０ｎｍの光の透過率が７０％以下である、
請求項１５に記載の化粧用シートの製造方法。
【請求項１８】
組成の異なる複数のインクを混合して、混合インクを調製する工程と、
前記混合インクを被印刷体上に塗布する工程と、
前記被印刷体に塗布された前記混合インクを乾燥させる工程と、
を含み、
前記複数のインクのうち、少なくとも１つのインクが、請求項１〜１２のいずれか一項に記載の化粧料インクである、化粧用シートの製造方法。
【請求項１９】
組成の異なる複数のインクを順次、被印刷体上に塗布して、化粧用シートを製造する工程と、
前記被印刷体に塗布されたインクを乾燥させる工程と、
を含み、
前記複数のインクのうち、少なくとも１つのインクが、請求項１に記載の化粧料インクである、化粧用シートの製造方法。
【請求項２０】
シートと、
前記シート上に形成された、請求項１に記載の化粧料インクの固化物からなる皮膜と、
を有する、化粧用シート。
【発明の詳細な説明】
【技術分野】
【０００１】
本開示は、隠蔽性もしくは乾燥性が良好な化粧料インク、これを含むインクジェット印刷用インク、およびインクカートリッジ、ならびに化粧用シート、およびその製造方法に関する。
【背景技術】
【０００２】
従来、色材と、グリセリン等の湿潤剤と、を含む水性インクが知られている。従来の一般的な水性インクは、例えば紙等、吸液性の高い基材に印刷することを前提としており、低吸液性の基材に印刷した場合には、印字濃度や、耐擦過性等を十分に満足できるものではなかった。【０００３】
このような課題に対し、例えば特許文献１には、顔料を含有する、不溶性ポリマー粒子と、顔料と、有機溶媒と、水と、を含有するインクジェットインクが開示されている。【０００４】
一方、従来、皮膚に直接塗布する化粧料として、ポリオキシエチレンソルビット脂肪酸エステル、ポリオキシエチレン硬化ヒマシ油、固形油、高級アルコール、精製水等を含む化粧料が提案されている（特許文献２）。
【先行技術文献】
【特許文献】
【０００５】
【特許文献１】特開２０１５−１３９９０号公報
【特許文献２】特開２０１０−２５６４７０号公報
【発明の概要】
【０００６】
近年、非常に薄く、かつ可視光透過性を有する被印刷体に印刷を行い、これを化粧用シートとして皮膚に貼り付けること等が、本発明者らによって検討されている。そこで、このような化粧用シートの作製に際し、シートへの化粧料として、従来の紙へ印刷するインク、例えば、特許文献１に記載のインクジェットインク等を使用することが考えられる。しかしながら、特許文献１に記載の従来のインクジェットインク等では、可視光透過性を有する被印刷体に塗布した際、塗膜が光を透過しやすい。
【０００７】
一方、従来の化粧料、例えば特許文献２に記載の化粧料等を、被印刷体に直接印刷することも考えられる。しかしながら、従来の化粧料を印刷しただけでは、乾燥に時間がかかるなどの課題がある。
【０００８】
本開示の化粧料インクは、（Ａ）反射剤と、（Ｂ）炭素数３以上の高級アルコールと、（Ｃ）精製水と、（Ｆ）バインダと、を含む。
【０００９】
本開示の化粧シートは、シートと、前記シート上に形成された、前記化粧料インクの固化物からなる皮膜と、を有する。
【００１０】
本開示の化粧料インクの一態様によれば、透過性の高いシート上に、隠蔽性の高い画像を形成可能である。また、本開示の他の態様の化粧料インクによれば、印刷後のインクの乾燥性を良好にすることができる。
【図面の簡単な説明】
【００１１】
【図１】標準肌模型上に形成したシミ模型を示す写真である。
【図２】比較例Ａおよび実施例Ａの化粧料インクからスキージで作製した塗膜をシミ模型上にかざした場合の写真である。
【図３】比較例Ａおよび実施例Ａの化粧料インクからスキージで作製した塗膜の波長３８０ｎｍ〜７８０ｎｍの光の透過率を示すグラフである。
【図４Ａ】比較例Ａの化粧料インクからインクジェット装置で作製した塗膜をシミ模型上にかざした場合の写真である。
【図４Ｂ】実施例Ａの化粧料インクからインクジェット装置で作製した塗膜をシミ模型上にかざした場合の写真である。
【図５】比較例Ａおよび実施例Ａの化粧料インクからインクジェット装置で作製した塗膜の波長２００ｎｍ〜１０００ｎｍの光の透過率を示すグラフである。
【図６】化粧料インク中の（Ｄ）皮膜形成剤（鎖状化合物および環状化合物）の合計体積に対する、環状化合物の体積分率と、化粧料インクの乾燥時間との関係を示すグラフである。
【発明を実施するための形態】
【００１２】
（本開示の実施形態の基礎となった知見）
近年、非常に薄く、かつ可視光透過性を有する被印刷体に印刷を行い、これを化粧用シートとして皮膚に貼り付けること等が、本発明者らによって検討されている。そこで、このような化粧用シートの作製に際し、特許文献１に記載のインクジェットインク等を使用することが考えられる。しかしながら、特許文献１に記載のインクジェットインク等では、可視光透過性を有する被印刷体に塗布した際、塗膜が光を透過しやすく、化粧用シートを貼着した部材（例えば肌）の色等が透けやすかった。つまり、シミ等に対して隠蔽性の高い化粧用シートが得られ難かった。また、特許文献１に記載のインクジェットインクは、吸液性の少ない被印刷体に印刷した場合には、乾燥までに時間がかかる、との課題もあった。
【００１３】
一方、従来の化粧料、例えば特許文献２に記載の化粧料等を、被印刷体に直接印刷することも考えられる。しかしながら、従来の化粧料を印刷しただけでは、乾燥に時間がかかったり、塗膜の耐擦過性等が十分ではない等の課題があった。さらに、従来の化粧料では、各種印刷装置によって印刷することが難しく、隠蔽性の高い化粧用シート等を安定して作製することが難しい、との課題もあった。
【００１４】
本開示の実施形態は、このような課題を鑑みてなされたものである。本開示の実施形態は、光透過性の高いシートに印刷した際に、隠蔽性の高い画像を形成可能な化粧料インクや、これを用いた化粧用シートの製造方法、等を提供する。また、本開示は、乾燥性が良好な化粧料インク、およびこれを用いた化粧用シートの製造方法等を提供する。
【００１５】
１．化粧料インク
本開示の化粧料インクは、化粧用シートを作製するためのインクである。当該インクを用いて形成された化粧用シートは、例えば肌に貼着して用いられ、肌の彩色や、美化等に用いられる。ただし、当該化粧料インクは、メイクアップ等の化粧用途のみならず、日焼け止め等のスキンケア用途、医療用途、さらにはプラスチックフィルムの加飾などの工業的な用途にも利用可能である。本開示の化粧料インクは、その組成により、２つの実施形態がある。以下、２つの実施形態について、それぞれ説明する。
【００１６】
１−１．第１の実施形態
本開示の第１の実施形態の化粧料インクには、（Ａ）反射剤と、（Ｂ）炭素数３以上の高級アルコールと、（Ｃ）精製水と、（Ｆ）バインダと、が含まれる。前述のように、化粧用シートを作製するためのインクには、当該インクから得られる印刷物の光透過性が低いこと（隠蔽性が高いこと）が求められるが、従来の一般的なインクジェットインク等では、作製される印刷物の光透過性が高く、隠蔽性の高い印刷物を得ることが難しかった。また、従来の一般的な化粧料は、各種印刷装置により安定して印刷することが難しく、この場合にも隠蔽性の高い膜を有する化粧シートを安定して作製することは難しかった。
【００１７】
これに対し、本実施形態の化粧料インクには（Ａ）反射剤が含まれている。化粧料インクに（Ａ）反射剤が含まれると、（Ａ）反射剤が光を散乱もしくは反射する。したがって、作製される印刷物の可視光透過性が非常に低くなり、例えばシミ等を十分に隠蔽することが可能な、化粧用シートを得ることが可能となる。
【００１８】
なお、本実施形態の化粧料インクには、上記の各成分以外に、必要に応じて（Ｅ）色材や皮膜形成剤、各種添加剤等がさらに含まれていてもよい。以下、本実施形態の化粧料インクに含まれる各成分について詳しく説明する。
【００１９】
＜（Ａ）反射剤＞
本実施形態の化粧料インクに含まれる（Ａ）反射剤は、紫外光および可視光（例えば、波長２００〜７８０ｎｍの光）を散乱もしくは反射する粒子であり、印刷物（作製される画像）の隠蔽性を高めることが可能なものであれば特に制限されない。
【００２０】
（Ａ）反射剤は、皮膚刺激性がないものであることが好ましく、その例には、酸化チタン、酸化亜鉛、酸化セリウム、硫酸バリウム等の白色顔料；タルク、白雲母、金雲母、紅雲母、黒雲母、合成雲母、絹雲母（セリサイト）、合成セリサイト、カオリン、炭化珪素、ベントナイト、スメクタイト、無水ケイ酸、酸化アルミニウム、酸化マグネシウム、酸化ジルコニウム、酸化アンチモン、珪ソウ土、ケイ酸アルミニウム、メタケイ酸アルミニウムマグネシウム、ケイ酸カルシウム、ケイ酸バリウム、ケイ酸マグネシウム、炭酸カルシウム、炭酸マグネシウム、ヒドロキシアパタイト、窒化ホウ素等の白色体質粉体；ホウケイ酸カルシウムアルミニウム、二酸化チタン被覆雲母、二酸化チタン被覆ガラス末、二酸化チタン被覆オキシ塩化ビスマス、二酸化チタン被覆マイカ、二酸化チタン被覆タルク、酸化鉄被覆雲母、酸化鉄被覆雲母チタン、酸化鉄被覆ガラス末、紺青処理雲母チタン、カルミン処理雲母チタン、オキシ塩化ビスマス、魚鱗箔、ポリエチレンテレフタレート・アルミニウム・エポキシ積層末、ポリエチレンテレフタレート・ポリオレフィン積層フィルム末等の光輝性粉体；Ｎ−アシルリジン等の有機低分子性粉体；シルク粉末、セルロース粉末等の天然有機粉体；アルミニウム粉、金粉、銀粉等の金属粉体；微粒子酸化チタン被覆雲母チタン、微粒子酸化亜鉛被覆雲母チタン、硫酸バリウム被覆雲母チタン、酸化チタン含有二酸化珪素、酸化亜鉛含有二酸化珪素等の複合粉体；等が含まれる。化粧料インクには、（Ａ）反射剤が一種のみ含まれていてもよく、二種以上含まれていてもよい。これらの中でも、隠蔽性の高い化粧用シートが得られやすいとの観点から、酸化チタン、酸化亜鉛、酸化セリウム、酸化アルミニウム、および酸化マグネシウムが好ましく、酸化チタン、酸化亜鉛、および酸化セリウムが特に好ましい。
【００２１】
また、（Ａ）反射剤の形状は特に制限されず、球状であってもよく、板状や針状等であってもよい。ただし、（Ａ）反射剤の平均粒子径は１２５ｎｍ以上２μｍ以下であることが好ましい。平均粒子径が１２５ｎｍ以上であると、得られる印刷物の隠蔽性が高まりやすく、例えばシミを隠蔽する化粧用シート等を得やすくなる。一方、平均粒子径が２μｍ以下であると、各種印刷装置（例えば、インクジェット装置等）から化粧料インクを塗布することが可能となる。上記平均粒子径は、レーザ回折法で測定される粒度分布の積算値の中央値（Ｄ５０）である。なお、（Ａ）反射剤の平均粒子径は、平均粒子径（Ｄ５０）が１２５ｎｍ以上１０００ｎｍ以下であることがより好ましく、平均粒子径（Ｄ５０）が１２５ｎｍ以上１０００ｎｍ以下、かつ当該粒度分布の積算値の９０％の値（Ｄ９０）が３０００ｎｍ以下であることがさらに好ましい。
【００２２】
化粧料インク１００質量部に含まれる（Ａ）反射剤の量は、１０〜３０質量部であることが好ましい。（Ａ）反射剤の量が１０質量部以上であると、塗膜の隠蔽性が高まりやすくなる。一方、（Ａ）反射剤の量が３０質量部以下であると、化粧料インクの粘度が過度に高まらず、各種印刷装置によって印刷しやすくなる。
【００２３】
＜（Ｂ）高級アルコール＞
本実施形態の化粧料インクに含まれる高級アルコールは、炭素数が３以上であり、（Ｃ）精製水と相溶する高級アルコールであれば特に制限されない。（Ｂ）高級アルコールは化粧料インクの溶媒としての機能を果たす。なお、（Ｂ）高級アルコールは、化粧料インクを被印刷体に印刷した後、被印刷体に吸収されたり、揮発したりする。
【００２４】
（Ｂ）高級アルコールの炭素数は、３〜５であることが好ましく、３または４であることがより好ましい。（Ｂ）高級アルコールの炭素数が当該範囲であると、（Ｃ）精製水と相溶しやすくなる。
【００２５】
また、（Ｂ）高級アルコールには、３価のアルコールが含まれることが好ましい。（Ｂ）高級アルコールとして、３価のアルコールが含まれるが含まれると、各種印刷装置内部で、（Ｂ）高級アルコールや（Ｃ）精製水が過度に揮発し難くなる。その結果、安定して印刷装置から印刷することが可能となる。またこの場合、化粧料インクの粘度が一定に保持されるため、安定して所望の画像を形成することが可能となる。
【００２６】
ここで、３価のアルコールは、皮膚刺激性がないものであれば特に制限されないが、グリセリンであることが好ましい。グリセリンは生体安全性が高い。また、化粧料インクにグリセリンが含まれると、（Ａ）反射剤や後述の（Ｅ）色材等の凝集が抑制されやすく、化粧料インクを長期間保存しても、インクの増粘等が生じ難くなる。
【００２７】
一方で、（Ｂ）高級アルコールには、２価のアルコールや１価のアルコールが含まれていてもよい。２価のアルコールの例には、ジエチレングリコール、プロピレングリコール、１，３−プロパンジオール、ブチレングリコール、ヘキサンジオール等が含まれる。１価のアルコールの例には、プロパノール、イソプロパノール、ブチルアルコール等が含まれる。これらの中でも、好ましくは２価のアルコールであり、特にプロピレングリコールが好ましい。２価のアルコールは、（Ｃ）精製水や３価のアルコールより粘度が低く、さらに表面張力が低い。したがって、化粧料インクに２価のアルコールが含まれると、化粧料インクの被印刷体に対する濡れ性が良好になり、得られる画像にムラが生じ難くなる。
【００２８】
化粧料インク１００質量部に含まれる（Ｂ）高級アルコールの総量は、２０質量部以下であることが好ましく、１０〜２０質量部であることがより好ましい。（Ｂ）高級アルコール量が過剰になると、（Ａ）反射剤等が凝集しやすくなる傾向がある。これに対し、（Ｂ）高級アルコール量が２０質量部以下であれば、（Ａ）反射剤の凝集等が生じ難く、化粧料インクを各種印刷装置から安定して吐出させることが可能となる。
【００２９】
また、化粧料インク１００質量部に対する３価のアルコールの量は、化粧料インクの印刷方法に応じて適宜選択される。例えば、化粧料インクをインクジェット装置から印刷する場合には、その量が２０質量部以下であることが好ましく、１０〜２０質量部であることがより好ましい。３価のアルコール量が上記範囲であると、化粧料インクにおいて、（Ｂ）高級アルコールや（Ｃ）精製水の揮発性が適度に調整されて、化粧料インクをインクジェット装置から安定して吐出させやすくなる。
【００３０】
さらに、化粧料インク１００質量部に対する２価のアルコールの量も、化粧料インクの印刷方法に応じて適宜選択される。例えば、化粧料インクをインクジェット装置から印刷する場合には、その量が２０質量部以下であることが好ましく、１０〜２０質量部であることがより好ましい。２価のアルコール量が上記範囲であると、化粧料インクの粘度が所望の範囲に収まりやすくなる。
【００３１】
＜（Ｃ）精製水＞
本実施形態の化粧料インクには、（Ｃ）精製水が含まれる。（Ｃ）精製水も化粧料インクの溶媒としての機能を果たし、（Ｃ）精製水は、化粧料インクを被印刷体に印刷した後、被印刷体に吸収されたり、揮発したりする。
【００３２】
（Ｃ）精製水は、化粧料に一般的に用いられるものであれば特に制限されず、蒸留やイオン交換等、各種方法によって精製した水であってもよく、例えば温泉水、深層水、植物の水蒸気蒸留水等であってもよい。
【００３３】
化粧料インク１００質量部に対する（Ｃ）精製水の量は、１０質量部以上であることが好ましく、２０質量部以上であることがより好ましい。
【００３４】
＜（Ｆ）バインダ＞
本実施形態の化粧料インクには、（Ｆ）バインダが含まれる。（Ｆ）バインダは、（Ａ）反射剤や、後述の（Ｅ）色材等を、被印刷体に結着するための化合物である。本明細書において、「バインダ」は、（Ｂ）高級アルコールおよび（Ｃ）精製水に不溶の粒子状の樹脂とする。化粧料インクには、（Ｆ）バインダが一種のみ含まれていてもよく、二種以上含まれていてもよい。
【００３５】
（Ｆ）バインダの例には、（メタ）アクリル酸アルキル重合体、スチレン・（メタ）アクリル共重合体、（メタ）アクリル酸アルキル・酢酸ビニル共重合体、（メタ）アクリル酸・（メタ）アクリルアルキル共重合体、（メタ）アクリル酸アルキルジメチコン重合体等の（メタ）アクリル系樹脂；酢酸ビニル重合体；ビニルピロリドン・スチレン共重合体；等からなる粒子が含まれる。なお、本明細書において（メタ）アクリルとは、アクリル、メタクリル、およびアクリルとメタクリルとの混合体を表すものとする。
【００３６】
上記の中でも、（Ｆ）バインダは（メタ）アクリル系樹脂からなる粒子（以下、単に「アクリル系粒子」とも称する）であることが好ましい。（Ｆ）バインダが、アクリル系粒子からなると、（Ａ）反射剤や（Ｅ）色材の定着性が良好になりやすく、さらに印刷物の耐久性が良好になりやすい。（Ｆ）バインダは、皮膚刺激性のない（メタ）アクリル系樹脂からなることがさらに好ましい。アクリル系粒子は、日本の薬事法に基づく化粧品の成分表示名称リストに掲載のある成分や、ＥＵ化粧品規制（Cosmetics Directive 76/768/EEC）に則った成分、米国ＣＴＦＡ(Cosmetic,Toiletry & Fragrance Association,U.S.)によるInternational Cosmetic Ingredient Dictionary and Handbook(2002年1月1日、9th版)に記載されている成分等から選択されることが好ましく、公知の化粧料等に適用されているアクリル系樹脂の粒子とすることができる。
【００３７】
アクリル系粒子を構成する（メタ）アクリル系樹脂の具体例には、（メタ）アクリル系モノマーの単独重合体や、二種以上の（メタ）アクリル系モノマーの共重合体、（メタ）アクリル系モノマーと他のモノマーとの共重合体等が含まれる。
【００３８】
上記（メタ）アクリル系モノマーの例には、アクリル酸、アクリル酸メチル、アクリル酸エチル、アクリル酸アミド、アクリル酸ｎ−プロピル、アクリル酸ｎ−ブチル、アクリル酸イソブチル、アクリル酸オクチル、アクリル酸２−エチルヘキシル、Ｎ，Ｎ−ジメチルアミノエチルアクリレート、アクリロニトリル、メタクリル酸、メタクリル酸エチル、メタクリル酸アミド、メタクリル酸ｎ−プロピル、メタクリル酸ｎ−ブチル、メタクリル酸イソブチル、メタクリル酸２−エチルヘキシル、メタクリル酸オクチル、メタクリル酸ハイドロキシエチル、Ｎ，Ｎ−ジメチルアミノエチルメタクリレート、等が含まれる。
【００３９】
また、上記（メタ）アクリル系モノマーと共重合可能な他のモノマーの例には、スチレン、酢酸ビニル、シリコーンマクロマー、フッ素系モノマー、アルコキシシラン不飽和単量体等が含まれる。
【００４０】
ここで、（Ｆ）バインダの平均粒子径は、３０ｎｍ〜１５０ｎｍであることが好ましい。上記平均粒子径は、レーザ回折法で測定される粒度分布の積算値の中央値（Ｄ５０）である。また、平均粒子径（Ｄ５０）が３０ｎｍ〜１５０ｎｍ、かつ当該粒度分布の積算値の９０％の値（Ｄ９０）が２５０ｎｍ以下であることがさらに好ましい。（Ｆ）バインダの平均粒子径が当該範囲であると、（Ａ）反射剤や（Ｅ）色材等が被印刷体に結着されやすくなる。
【００４１】
また、化粧料インク１００質量部に含まれる（Ｆ）バインダの量は、１０質量部以下であることが好ましく、２．５〜１０質量部であることがより好ましい。（Ｆ）バインダの量は、２．５質量部未満であってもよいが、２．５質量部以上であると、被印刷体に対する、化粧料インクのインク弾きが少なくなる。一方、（Ｆ）バインダの量が過度に多いと、化粧料インクの粘度が過度に高くなることがあるが、１０質量部以下であれば、各種印刷法により印刷しやすい粘度とすることができる。
【００４２】
さらに、化粧料インク中に含まれる（Ａ）反射剤および（Ｅ）色材の量を１０質量部としたとき、（Ｆ）バインダの量は、０．５〜１０質量部であることが好ましく、１．５〜５．７質量部であることがより好ましい。（Ａ）反射剤および（Ｅ）色材の量に対する（Ｆ）バインダの量が上記範囲であると、化粧料インクから得られる印刷物において、（Ａ）反射剤や（Ｅ）色材の定着性が高まる。ただし、（Ｆ）バインダの量が過剰であると、前述のように、化粧料インクの粘度が過度に高まりやすくなる。
【００４３】
なお、（Ｆ）バインダは、化粧料インク調製の際、通常、分散媒に分散させた状態（スラリーや分散液）で、（Ａ）反射剤や（Ｂ）高級アルコール、（Ｃ）精製水等と混合される。このときの分散媒についても、皮膚刺激性がない溶媒であることが好ましく、上述の高級アルコールや水であることが好ましい。
【００４４】
＜その他＞
本実施形態の化粧料インクには、上述のように、必要に応じて（Ｅ）色材や皮膜形成剤、各種添加剤等がさらに含まれていてもよい。
【００４５】
化粧料インクに含まれる（Ｅ）色材の種類は特に制限されないが、皮膚刺激性の観点から、日本の薬事法に基づく化粧品の成分表示名称リストに掲載のある成分や、ＥＵ化粧品規制（Cosmetics Directive 76/768/EEC）に則った成分、米国ＣＴＦＡ(Cosmetic,Toiletry & Fragrance Association,U.S.)によるInternational Cosmetic Ingredient Dictionary and Handbook(2002年1月1日、9th版)に記載されている成分等から選択されるものであることが好ましい。（Ｅ）色材は、公知の無機顔料や有機顔料、染料のいずれであってもよい。当該（Ｅ）色材は、作製する化粧用シートの色や外観に応じて、適宜選択される。（Ｅ）色材には、例えば化粧用シートを着色するための有色顔料や有色染料だけでなく、化粧用シートに光沢を付与するためのパール顔料等も含むものとする。化粧料インクには、（Ｅ）色材が一種のみ含まれてもよく、二種以上含まれてもよい。なお、上述の（Ａ）反射剤の一部が、（Ｅ）色材としての機能を兼ねてもよい。
【００４６】
（Ｅ）色材の例には、酸化鉄、水酸化鉄、チタン酸鉄の無機赤色顔料；γ−酸化鉄等の無機褐色系顔料；黄酸化鉄、黄土等の無機黄色系顔料；黒酸化鉄、カーボンブラック等の無機黒色顔料；酸化チタン等の白色顔料；マンガンバイオレット、コバルトバイオレット等の無機紫色顔料；水酸化クロム、酸化クロム、酸化コバルト、チタン酸コバルト等の無機緑色顔料；紺青（フェロシアン化第二鉄）、群青等の無機青色系顔料；各種タール系色素をレーキ化したもの；各種天然色素をレーキ化したもの；及びこれらの粉体を複合化した合成樹脂粉体等が含まれる。
【００４７】
また、パール顔料の例には、酸化チタン被覆雲母、酸化チタン被覆マイカ、オキシ塩化ビスマス、酸化チタン被覆オキシ塩化ビスマス、酸化チタン被覆タルク、魚鱗箔、酸化チタン被覆着色雲母等が含まれる。
【００４８】
（Ｅ）色材が（Ｂ）高級アルコールおよび（Ｃ）精製水に不溶の成分からなる場合、その形状は特に制限されず、球状、針状等いずれの形状であってもよいが、そのレーザ回折法で測定される粒度分布の積算値の中央値（Ｄ５０）は、１２５ｎｍ以上２μｍ以下であることが好ましく、１２５ｎｍ〜１０００ｎｍであることがより好ましい。さらに、平均粒子径（Ｄ５０）が１２５ｎｍ〜１０００ｎｍ、かつ当該粒度分布の積算値の９０％の値（Ｄ９０）が３０００ｎｍ以下であることがさらに好ましい。（Ｅ）色材の粒度分布の平均粒子径（Ｄ５０）が上記範囲であると、化粧料インクを各種印刷法で印刷することが可能となる。
【００４９】
化粧料インク１００質量部に含まれる（Ｅ）色材の量は、４０質量部以下であることが好ましく、３〜１０質量部であることがより好ましい。（Ｅ）色材の量が３質量部以上であると、化粧用シートに（Ｅ）色材由来の色や光沢等が付与されやすくなる。また、（Ｅ）色材の量が過剰となると、（Ｅ）色材の凝集等によって、化粧料インクを各種印刷装置から塗布し難しくなったりすることがある。ただし、（Ｅ）色材の量が４０質量％以下であれば、（Ｅ）色材の凝集等が生じ難く、安定して印刷することが可能である。
【００５０】
また、本実施形態の化粧料インクには、必要に応じて皮膜形成剤が含まれていてもよい。皮膜形成剤は、化粧料インクの皮膜形成性（例えば乾燥性等）を高めるための化合物である。ここで、本明細書において「皮膜形成剤」は、室温で水分散可能な化合物とする（ただし、上述の（Ｆ）バインダに相当する成分は除く）。化粧料インクには、皮膜形成剤が一種のみ含まれていてもよく、二種以上含まれていてもよい。なお、皮膜形成剤の具体的な種類については、第２の実施形態にて詳しく説明するため、ここでの詳しい説明は省略する。
【００５１】
本実施形態の化粧料インク１００質量部に含まれる皮膜形成剤の量は、２０質量部以下であることが好ましく、０．３〜５質量部であることがより好ましい。皮膜形成剤の量が０．３質量部以上であると、第２の実施形態にて説明するように、化粧料インクの乾燥性が良好になる。一方、皮膜形成剤の量が過度に多いと、化粧料インクの粘度が過度に高くなることがあるが、２０質量部以下であれば、化粧料インクを、各種印刷法により印刷しやすい粘度とすることができる。
【００５２】
さらに、化粧料インクには、本実施形態の目的および効果を損なわない範囲において、各種添加剤がさらに含まれていてもよい。各種添加剤について、皮膚刺激性が陰性である化合物であることが好ましい。各種添加剤の例には、界面活性剤、ｐＨ調整剤、増粘剤、紫外線吸収剤、紫外線散乱剤、防腐防カビ剤、脱酸素剤、酸化防止剤、防腐剤、褪色防止剤、消泡剤、香料、（Ｂ）高級アルコール及び（Ｃ）精製水以外の溶媒等が含まれる。
【００５３】
また、本実施形態の目的および効果を損なわない範囲において、化粧料インクには、（Ａ）反射剤や、（Ｅ）色材等を、被印刷体に結着するための水溶性ポリマー（上述の皮膜形成剤に相当しないポリマー）等を含んでいてもよい。
【００５４】
＜化粧料インクの調製方法＞
上述の化粧料インクは、（Ａ）反射剤、（Ｂ）高級アルコール、および（Ｃ）精製水と、（Ｆ）バインダを含むスラリーもしくは分散液と、必要に応じて他の成分とを分散機で混合すること等により得られる。各成分の混合は、公知のボールミル、サンドミル、ロールミル、ホモミキサー、アトライターなど分散機等で行うことができる。
【００５５】
１−２．第２の実施形態
本開示の第２の実施形態の化粧料インクには、（Ｂ）炭素数３以上の高級アルコールと、（Ｃ）精製水と、（Ｄ）皮膜形成剤と、（Ｅ）色材と、が含まれる。
【００５６】
従来の顔料および溶媒（例えば水や高級アルコール）を含むインクでは、インクを被印刷体に塗布した際、溶媒が蒸発することで、インク中の固形分が動き難くなり、これらが被印刷体上に定着する。つまり、インク中の固形分が被印刷体に定着するためには、溶媒が略完全に蒸発することが必要であった。
【００５７】
これに対し、本実施形態の化粧料インクには、（Ｄ）皮膜形成剤が含まれる。前述のように、皮膜形成剤は、室温で水分散可能な樹脂であり、これらは、本実施形態の化粧料インクにゾルとなって含まれている。このような化粧料インクを被印刷体上に塗布すると、塗膜中の溶媒（（Ｂ）高級アルコールや（Ｃ）精製水）が蒸発によって減少することで（Ｄ）皮膜形成剤どうしの距離が近くなり、これらが水素結合やイオン結合、疎水結合等して架橋構造を形成する。その結果、塗膜内に皮膜が形成され、当該皮膜によって化粧料インク中の固形分の移動が抑制される。つまり、化粧料インクの塗布後、早い段階から化粧料インク中の固形分が被印刷体に定着されやすく、画像の定着（本明細書では、便宜上「乾燥」とも称する）にかかる時間が非常に早くなる。
【００５８】
ここで、本実施形態の化粧料インクには、上記の必須成分の他に、必要に応じて反射剤や、バインダ、各種添加剤、水溶性ポリマー等がさらに含まれていてもよい。なお、第２の実施形態の化粧料インクに含まれる（Ｂ）高級アルコール、（Ｃ）精製水、（Ｅ）色材、（Ａ）反射剤、バインダ、各種添加剤、および水溶性ポリマーについては、上述の第１の実施形態の化粧料インクに含まれる各化合物や、含有量と同様とすることができるため、ここでの説明は省略し、（Ｄ）皮膜形成剤についてのみ、以下説明する。
【００５９】
＜（Ｄ）皮膜形成剤＞
本実施形態の化粧料インクに用いられる（Ｄ）皮膜形成剤は、（Ｂ）高級アルコールおよび／または（Ｃ）精製水に可溶な化合物であって、アクリル系ポリマー、多糖類系ポリマー、糖アルコール、ステロール類、エスエル類、および変性コーンスターチからなる群から選ばれる、一種以上の化合物である。化粧料インクには、（Ｄ）皮膜形成剤が一種のみ含まれていてもよく、二種以上含まれていてもよい。（Ｄ）皮膜形成剤が、上記群から選ばれる化合物であると、化粧料インクから形成される塗膜の乾燥が非常に早くなる。
【００６０】
ここで、（Ｄ）皮膜形成剤のＨＬＢ値は、８以上であることが好ましく、８〜１９であることがより好ましい。（Ｄ）皮膜形成剤のＨＬＢ値が８以上であると、（Ｄ）皮膜形成剤が、（Ｂ）高級アルコールや（Ｃ）精製水等に均一に溶解されやすくなる。ＨＬＢ値とは、油−水系で両液体に対する相対的親和力の比を表す指標であり、一般にＨＬＢ値の大きいものは、水に対する親和性が高い。なお、本明細書におけるＨＬＢ値はグリフィン法より算出される値とする。
【００６１】
（Ｄ）皮膜形成剤も、皮膚刺激性のない材料であることが好ましい。上記アクリル系ポリマーの例には、アクリル酸アルキルコポリマー、アクリル酸アルキルコポリマーの２−アミノ−２−メチル−１−プロパノール塩（以下、「ＡＭＰ」とも称する）、アクリル酸アルキルコポリマーのナトリウム塩（以下、「Ｎａ」とも称する）、アクリル酸アルキルコポリマーアンモニウム、アクリル酸・アクリル酸アルキルコポリマー、アクリル酸アルキル・ジアセトンアクリルアミドコポリマー、アクリル酸アルキル・ジアセトンアクリルアミドコポリマーＡＭＰ、アクリル酸アルキル・ジアセトンアクリルアミドコポリマーの２−アミノ−２−メチル−１，３−プロパンジオール塩（以下、「ＡＭＰＤ」とも称する）、アクリル酸ヒドロキシエチル・アクリル酸メトキシエチルコポリマー、アクリル酸ヒドロキシエチル・アクリル酸ブチル・アクリル酸メトキシエチルコポリマー、アクリレーツ・アクリル酸アルキル（炭素数１〜１８）・アルキル（炭素数１〜８）アクリルアミドコポリマーＡＭＰ、アクリル酸アルキル・オクチルアクリルアミドコポリマー、アクリレーツ・ｔ−ブチルアクリルアミドコポリマー、アクリレーツ・アクリル酸エチルヘキシルコポリマー、アクリレーツコポリマー、アクリレーツコポリマーＡＭＰ、アクリレーツコポリマーＮａ、ポリウレタン−１４・アクリレーツコポリマーＡＭＰ等の分子内に環状構造を有さない鎖状アクリル系ポリマー；スチレン・アクリル酸アルキルコポリマー、スチレン・アクリレーツコポリマー、スチレン・アクリル酸アミドコポリマー、ポリウレタン−１（ＩＮＣＩ名：ＰＯＬＹＵＲＥＴＨＡＮＥ−１で表記される化合物）、ポリアクリレート−２２（ＩＮＣＩ名：ＰＯＬＹＡＣＲＹＬＡＴＥ−２２で表記される化合物）、トリコンタニルポリビニルピロリドン（ＰＶＰ）、（エイコセン／ビニルピロリドン）コポリマー、（ビニルピロリドン／ヘキサデセン）コポリマー、酢酸ビニル・マレイン酸ブチル・アクリル酸イソボルニルコポリマー等の分子内に環状構造を含む環状アクリル系ポリマーが含まれる。
【００６２】
また、多糖類系ポリマーの例には、アラビアガム、グルカン、サクシノグリカン、カラギーナン、カラヤガム、トラガカントガム、グアガム、ローカストビーンガム、ガラクトマンナンガム、キサンタンガム、デンプン、キャロブガム、クインスシード（マルメロ）、カゼイン、デキストリン、ゼラチン、ペクチン酸ナトリウム、アラギン酸ナトリウム、メチルセルロース、エチルセルロース、カルボキシメチルセルロース、ヒドロキシエチルセルロース、ヒドロキシプロピルセルロース、結晶セルロース、塩化Ｏ−［２−ヒドロキシ−３−（トリメチルアンモニオ）プロピル］ヒドロキシエチルセルロース、塩化Ｏ−［２−ヒドロキシ−３−（トリメチルアンモニオ）プロピル］グアガム、塩化Ｏ−［２−ヒドロキシ−３−（トリメチルアンモニオ）プロピル］ローカストビーンガム、塩化ヒドロキシプロピルトリモニウムでんぷん、グリセリルグルコシド、グリコシルトレハロース、シロキクラゲ多糖体、イソステアリン酸デキストリン等が含まれる。
【００６３】
糖アルコールの例には、ソルビトール、マルチトール、グルコース等が含まれる。ステロール類は、ステロール骨格を有する化合物であればよく、その例には、カンペステロール、カンペスタノール、ブラシカステロール、２２−デヒドロカンペステロール、スティグマステロール、スチグマスタノール、２２−ジヒドロスピナステロール、２２−デヒドロスチグマスタノール、７−デヒドロスチグマステロール、シトステロール、チルカロール、オイホール、フコステロール、イソフコステロール、コジステロール、クリオナステロール、ポリフェラステロール、クレロステロール、２２−デヒドロクレロステロール、フンギステロール、コンドリラステロール、アベナステロール、ベルノステロール、ポリナスタノール等のフィトステロール；コレステロール、ジヒドロコレステロール、コレスタノール、コプロスタノール、エピコプロステロール、エピコプロスタノール、２２−デヒドロコレステロール、デスモステロール、２４−メチレンコレステロール、ラノステロール、２４，２５−ジヒドロラノステロ−ル、ノルラノステロ−ル、スピナステロール、ジヒドロアグノステロール、アグノステロール、ロフェノール、ラトステロール等の動物性ステロール；デヒドロエルゴステロール、２２，２３−ジヒドロエルゴステロール、エピステロール、アスコステロール、フェコステロール等の菌類性ステロール；およびこれらの水添物等が含まれる。
【００６４】
エステル類の例には、ヘキサ（ヒドロキシステアリン酸／ステアリン酸／ロジン酸）ジペンタエリスリチル、（ヒドロキシステアリン酸／ステアリン酸／ロジン酸）ジペンタエリスリチル等の分子内に環状構造を含むジペンタリトリット脂肪酸エステル（環状エステル化合物）；ヘキサヒドロキシステアリン酸ジペンタエリスリチル、テトラ（ヒドロキシステアリン酸／イソステアリン酸）ジペンタエリスリチル、（ヒドロキシステアリン酸／イソステアリン酸）ジペンタエリスリチル等の分子内に環状構造を含まないジペンタエリトリット脂肪酸エステル（鎖状エステル化合物）；ステアリン酸硬化ヒマシ油、イソステアリン酸硬化ヒマシ油、ヒドロキシステアリン酸硬化ヒマシ油等の硬化ヒマシ油脂肪酸エステル（鎖状エステル化合物）；ヒドロキシステアリン酸コレステリル等のコレステロール脂肪酸エステル（環状エステル化合物）；オレイン酸フィトステリル、マカデミアンナッツ油脂肪酸フィトステリル等のフィトステロール脂肪酸エステル（環状エステル化合物）；水添ヤシ油、水添パーム油等の水添植物油（鎖状エステル化合物）；ダイマージリノール酸（フィトステリル／イソステリル／セチル／ステアリル／ベヘニル）（環状エステル化合物）；ペンタヒドロキシステアリン酸スクロース（環状エステル化合物）；ラウロイルグルタミン酸ジ（オクチルドデシル／フィトステリル／ベヘニル）（環状エステル化合物）等が含まれる。
【００６５】
変性コーンスターチは、本実施形態の目的および効果を損なわない範囲において、コーンスターチを任意の化合物で変性した化合物とすることができ、例えば、コーンスターチに３−（ドデセニル）ジヒドロ２，５−フランジオンを反応して得られるヒドロキシプロピル変性デンプン等とすることができる。
【００６６】
上記の中でも、化粧料インクの乾燥性が良好になるとの観点から、アクリレーツコポリマー、アクリレーツ（アクリル酸エチルヘキシル）コポリマー、ポリウレタン−１４・アクリレーツコポリマーＡＭＰ、アクリル酸アルキルコポリマーアンモニウム、ダイマージリノール酸ダイマージリノレイルビス（ベヘニル／イソステアリル／フィトステリル）・水添ロジン酸トリグリセリル、キサンタンガムクロスポリマー・ヒドロキシエチルセルロース、シロキクラゲ多糖体、変性コーンスターチ、イソステアリン酸デキストリンが好ましく、アクリレーツコポリマー、アクリレーツ（アクリル酸エチルヘキシル）コポリマー、ポリウレタン−１４・アクリレーツコポリマーＡＭＰ、アクリル酸アルキルコポリマーアンモニウム、ダイマージリノール酸ダイマージリノレイルビス（ベヘニル／イソステアリル／フィトステリル）・水添ロジン酸トリグリセリル、キサンタンガムクロスポリマー・ヒドロキシエチルセルロース、シロキクラゲ多糖体がより好ましい。
【００６７】
また、（Ｄ）皮膜形成剤として、分子内に環状構造を有する環状化合物と、分子内に環状構造を有さない鎖状化合物との両方が含まれ、かつ環状化合物および鎖状化合物の合計体積に対する、環状化合物の体積分率が０．０１以上０．６６以下であると、化粧料インクの塗布後、乾燥にかかる時間が非常に早くなる。環状化合物の体積分率は、０．１以上０．６以下であることがより好ましい。塗膜中で、鎖状化合物は、網目構造を形成する。一方、環状化合物も、環構造どうしが平面的に連結したり、環構造がスタッキングしたりする（これらをまとめて、「連結構造」とも称する）。ここで、環状化合物と鎖状化合物とが、上記体積分率で含まれると、鎖状化合物が形成する網目構造と、環状化合物が形成する連結構造とが、バランスよく形成され、いずれか一方のみの構造を含む場合より、上述の皮膜が早く形成される。これに対し、環状化合物の体積分率が大きくなりすぎたり、小さくなりすぎたりすると、皮膜の形成時に、立体障害が生じやすくなり、化粧料インクの乾燥に対する、上記相乗効果が得られ難いことがある。
【００６８】
なお、化粧料インク１００質量部に含まれる（Ｄ）皮膜形成剤の量は、２０質量部以下であることが好ましく、０．３〜５質量部であることがより好ましい。（Ｄ）皮膜形成剤の量が０．３質量部以上であると、上述のように、化粧料インクの乾燥性が良好になる。一方、（Ｄ）皮膜形成剤の量が過度に多いと、化粧料インクの粘度が過度に高くなることがあるが、２０質量部以下であれば、化粧料インクを、各種印刷法により印刷しやすい粘度とすることができる。
【００６９】
また、（Ｄ）皮膜形成剤は、化粧料インク調製の際、通常、（Ｄ）皮膜形成剤を溶媒に溶解させた溶液の状態で、（Ｂ）高級アルコール、（Ｃ）精製水、（Ｅ）色材等と混合される。このときに用いられる溶媒についても、皮膚刺激性がない溶媒であることが好ましく、上述の高級アルコールや水であることが好ましい。
【００７０】
＜化粧料インクの調製方法＞
本実施形態の化粧料インクは、（Ｂ）高級アルコール、（Ｃ）精製水、および（Ｅ）色材と、（Ｄ）皮膜形成剤を含む溶液と、必要に応じて他の成分とを分散機で混合することで得られる。各成分の混合は、公知のボールミル、サンドミル、ロールミル、ホモミキサー、アトライターなど分散機等で行うことができる。
【００７１】
１−３．化粧料インクの物性
上述の第１の実施形態の化粧料インク、および第２の実施形態の化粧料インクのいずれにおいても、コーンプレート型粘度計にて、速度１００（１／ｓ）で測定したときの２５℃における粘度が、５０ｍＰａ・ｓ以下であることが好ましく、１〜２０ｍＰａ・ｓであることがより好ましく、３．５〜８ｍＰａ・ｓであることがさらに好ましい。化粧料インクの粘度が上記範囲であると、化粧料インクを、各種印刷装置を用いて印刷しやすくなる。また特に、粘度が上記範囲であると、インクジェット装置からから安定して吐出しやすくなる。
【００７２】
化粧料インクのｐＨは、６〜１０であることが好ましく、７．５〜９．５であることがより好ましい。化粧料インクのｐＨが上記範囲であると、化粧料インクが、各種印刷装置の部材を侵食すること等がなく、さらには、化粧料インクを長期間保存しても、色材や反射剤の凝集等が生じ難くなる。
【００７３】
また、化粧料インクの表面張力は、５０ｍＮ／ｍ以下であることが好ましく、３２ｍＮ／ｍ〜４６ｍＮ／ｍであることがより好ましい。なお、上記表面張力は、２５℃で測定したときの値である。表面張力が５０ｍＮ／ｍ以下であると、各種印刷装置から化粧料インクを各種被印刷体に塗布した際、化粧料インクの濡れ性が良好になり、厚みが均一な膜を形成することができる。なお、表面張力は、種々の計測方法が適用可能であるが、上記値は、汎用機器に展開されている懸滴法（ペンダント・ドロップ法）にて測定される値である。
【００７４】
さらに、化粧料インクに含まれる粒子の平均粒子径、すなわちレーザ回折法で測定される粒度分布の積算値の中央値（Ｄ５０）は、１２５ｎｍ以上２μｍ以下であることが好ましく、平均粒子径（Ｄ５０）が１２５ｎｍ以上１０００ｎｍ以下であることがより好ましく、平均粒子径（Ｄ５０）が１２５ｎｍ以上１０００ｎｍ以下、かつ当該粒度分布の積算値の９０％の値（Ｄ９０）が３０００ｎｍ以下であることがさらに好ましい。化粧料インクに含まれる粒子の平均粒子径が上記範囲であると、各種印刷装置、特にインクジェット装置から安定して吐出することが可能となる。Ｄ５０やＤ９０の値が上記範囲であると、化粧料インクをインクジェット装置等から安定して吐出させることが可能となる。
【００７５】
また、上記化粧料インクは、皮膚刺激性が陰性である、すなわち生体安全性が高いことが好ましい。皮膚刺激性を陰性とすることで、皮膚等と接触して使用される用途にも用いることが可能となる。ここで、本開示において、「皮膚刺激性が陰性である」とは、皮膚刺激性試験の代替法である三次元皮膚モデルにて試験を行った場合に、細胞の生存率が５０％超であることをいう。当該皮膚刺激性試験の代替法では、５％ドデシル硫酸ナトリウム（ＳＤＳ）溶液を刺激性コントロールとし、リン酸緩衝生理食塩水（ＰＢＳ）を陰性コントロールとして行う。また、インクを、三次元皮膚モデルに１８時間曝露した後、ＭＴＴ試験によって、細胞の生存率を評価する。
【００７６】
化粧料インクの皮膚刺激性を陰性にする手法の一例として、化粧料インクに含まれる全ての成分を、日本の薬事法に基づく化粧品の成分表示名称リストに掲載のある成分や、ＥＵ化粧品規制（Cosmetics Directive 76/768/EEC）に則った成分、米国ＣＴＦＡ(Cosmetic,Toiletry & Fragrance Association,U.S.)によるInternational Cosmetic Ingredient Dictionary and Handbook(2002年1月1日、9th版)に記載されている成分等とする手法が挙げられる。
【００７７】
１−４．インクカートリッジ
上述の化粧料インクは、例えばカートリッジに充填して保存することができる。カートリッジの種類や構造は特に制限されず、化粧料インクを印刷するための印刷装置に合わせて適宜選択される。このようなインクカートリッジの一例として、化粧料インクを収容するためのインク収容部と、インクを印刷装置の記録ヘッドに供給するためのインク供給口と、を有するカートリッジが挙げられる。
【００７８】
２．化粧用シートの製造方法
本開示の化粧用シートは、上述の化粧料インクを被印刷体に印刷する工程と、被印刷体に塗布された化粧料インクを乾燥させる工程と、を含む製造方法により製造することができる。
【００７９】
ここで、化粧料インクを被印刷体に印刷する方法は特に制限されず、公知の方法とすることができる。このような印刷方法の例には、インクジェット印刷法や、スクリーン印刷法、オフセット印刷、グラビア印刷等が含まれる。これらの中でも、化粧用シートの使用者の肌の状態や色等に合わせて、化粧料インクを複数回に亘って塗布できる、積層印刷を行うことができるとの観点から、インクジェット法が好ましい。以下、化粧料インクをインクジェット法で印刷する場合を例に化粧用シートの製造方法を説明するが、本開示は当該方法に限定されない。
【００８０】
化粧料インクを被印刷体にインクジェット法で塗布する場合のインクジェット装置は特に制限されず、公知のピエゾ方式、サーマル方式、静電方式のいずれの装置を用いることが可能である。これらの中でも、ピエゾ素子方式のインクジェット装置であることが、サーマルインクジェット方式のような加熱が不要であるという点で好ましい。
【００８１】
また、化粧料インクは、被印刷体に一回のみ塗布してもよく、二回以上塗布してもよい。さらに、組成の異なる（例えば顔料の種類や濃度等が異なる）複数の化粧料インクをインクジェット装置のインクタンクに充填し、当該インクジェット装置から、被印刷体にこれらを順次塗布してもよい。また、インクジェット装置内で、組成の異なる複数の化粧料インクを混合して混合インクを調製し、当該混合インクを被印刷体上に塗布してもよい。なお、複数の化粧料インクを組み合わせる場合、少なくとも１つの化粧料インクが、本開示の化粧料インクであればよいが、全ての化粧料インクが本開示の化粧料インクであることが、化粧料インクの乾燥性、もしくは印刷物の隠蔽性の観点から好ましい。なお、化粧料インクを被印刷体に複数回塗布する場合、化粧料インクを一回塗布する毎に、乾燥させてもよく、複数回塗布した後、乾燥させてもよい。本開示の化粧料インク（特に第２の実施形態の化粧料インク）は、乾燥性が良好である。したがって、複数回塗布した後に乾燥させる工程を行ったとしても、短時間で乾燥させることが可能である。
【００８２】
ここで、化粧料インクを乾燥させる方法は、化粧料インク中の（Ｂ）高級アルコールおよび（Ｃ）精製水を除去することが可能な方法であれば特に制限されない。例えば、大気圧下、室温で乾燥させる方法であってもよく、所定の温度に加熱および／または減圧して乾燥させる方法であってもよい。加熱を行う場合、例えば２５〜５０℃に加熱することが好ましい。当該範囲であれば、被印刷体や化粧料インク中の固形分を劣化させることなく、効率良く乾燥させることができる。一方、減圧する場合、−０．１〜０ＭＰａ減圧することが好ましい。当該範囲減圧することで、効率良くインクを乾燥させることができる。
【００８３】
ここで、上述の化粧料インクを塗布する被印刷体は、本開示の目的および効果を損なわない限り特に制限されず、公知の化粧用シートの基材と同様のものを被印刷体とすることができる。このような被印刷体の例には、普通紙や、専用記録紙、プラスチック、布等が含まれる。また被印刷体は、一層のみからなるものであってもよく、二層以上が積層されたものであってもよい。これらの中でも特に、皮膚に直接または間接的に貼着、もしくは密着させて用いる、生体適合性を有する材料からなる各種シートが好適である。
【００８４】
生体適合性を有する材料の例には、ポリグリコール酸、ポリ乳酸、ポリカプロラクトン、ポリエチレンサクシネート、ポリエチレンテレフタレート、またはこれらの共重合体に代表されるポリエステル類；ポリエチレングリコール、ポリプロピレングリコールに代表されるポリエーテル類；ナイロン、ポリグルタミン酸、ポリアスパラギン酸、またはこれらの塩に代表されるポリアミド類；プルラン、セルロース、デンプン、キチン、キトサン、アルギン酸、ヒアルロン酸、コーンスターチに代表される多糖類またはこれらの塩；アクリルシリコーン、トリメチルシロキシケイ酸に代表されるシリコーン類；アクリル酸アルキル、アクリル酸シリコーン、アクリル酸アミドや、これらの共重合体に代表されるアクリル酸類；ポリビニルアルコール；ポリウレタン；ポリカーボネート；ポリ酸無水物；ポリエチレン；ポリプロピレン；多孔質層コーティングシート、ナノファイバーシート、等が含まれる。また、生体適合性を有する材料からなるシートの例には、医療用部材を固定するためのシートや、スポーツテーピング用シート、肌装飾用シート、化粧用シート、外科手術用癒着防止材等が含まれる。
【００８５】
ここで、本開示の化粧料インク（特に第１の実施形態の化粧料インク）は、得られる印刷物の隠蔽性が高い、すなわち光の透過性が低い。したがって、被印刷体が透明または半透明である場合に、化粧シートを貼着する対象（例えば肌）の色等を透け難くすることができる。本開示の化粧料インクによれば、被印刷体が透明または半透明であっても、得られる化粧シートの波長３８０〜７８０ｎｍの光の透過率を７０％以下とすることができる。
【００８６】
一方、被印刷体の厚さは特に制限されず、被印刷体の種類や用途等に応じて適宜選択され、例えば１０μｍ以下とすることができる。ここで、被印刷体の厚みが薄い場合、被印刷体に溶媒（例えば、（Ｂ）高級アルコールや（Ｃ）精製水）が吸収され難く、インクが乾燥し難い。これに対し、本開示の化粧料インク（特に第２の実施形態の化粧料インク）は、乾燥性が良好である。したがって、例えば被印刷体の厚みが３０００ｎｍ以下であったとしても、印刷が可能であり、例えば１０ｎｍ以上１０００ｎｍ以下である薄膜にも、印刷が可能である。
【００８７】
なお、このような薄膜からなる被印刷体に画像形成する場合には、被印刷体とこれを支持する支持体とが積層された積層体に印刷を行い、印刷後に支持体から薄膜を剥離してもよい。このような支持体としては特に制限されないが、例えば吸水性が高い材料からなるものとすることができる。支持体が吸水性を有する場合、（Ｂ）高級アルコールおよび（Ｃ）精製水を支持体にすばやく吸収させることができ、化粧料インクの固形分のみを、被印刷体表面に固着させることができる。したがって、得られる画像に滲み等が生じ難く、高精細な画像形成が可能となる。吸水性の高い支持体の例には、紙、布、不織布、織物、多孔質層コーティングシート、ナノファイバーシート、吸水性ポリマー、水溶性ポリマー等からなる基材が含まれる。
【実施例】
【００８８】
以下において、実施例を参照して本開示を説明する。実施例によって、本開示の範囲は限定して解釈されない。【００８９】
１．化粧料インクＡ
１−１．材料
各実施例および比較例に用いた材料は、以下の通りである。なお、各粒子の平均粒子径は、レーザ回折法で測定される粒度分布の積算値の中央値（Ｄ５０）の値である。
（Ａ）反射剤
酸化チタンａ（平均粒子径：９５０ｎｍ）
酸化チタンｂ（平均粒子径：１２０ｎｍ）
（Ｂ）高級アルコール
グリセリン
１，３−プロパンジオール
（Ｃ）精製水
（Ｆ）バインダ
アクリル系ポリマー粒子（平均粒子径：５０ｎｍ）【００９０】
１−２．化粧料インクの調製
下記表１に示す成分比で、各材料を混合し、化粧料インクを調製した。表１には、各化粧料インクの物性も併せて示す。粘度は、コーンプレート型粘度計にて、せん断速度１０００（１／ｓ）にて測定したときの２５℃における粘度である。ｐＨは、ｐＨメータ（ＬＡＱＵＡｔｗｉｎ  ＨＯＲＩＢＡ社製）により測定した値である。表面張力は、接触角計（ＤｒｏｐＭａｓｔｅｒ  ＤＭ−５０１、協和界面化学社製）にて、２５℃で測定した値である。【００９１】
【表１】
2019009002.tif 000002
【００９２】
１−３．評価
図１に示すように、標準肌模型（バイオスキン（ビューラックス社製、品番ＢＩＯ））上にシミを模した色紙（９種類）を添付し、シミ模型を作製した。一方、ＯＨＰシート（波長３８０〜７８０ｎｍの光の透過率：９０％、Ａ−ｏｎｅ社製ＯＨＰフィルム（品番：２７０７７））上に、比較例Ａまたは実施例Ａの化粧料インクをスキージ、もしくはインクジェット装置で塗布し、塗りつぶしパターンを形成した。なお、インクジェット装置は、パナソニックプレシジョンデバイス社製ＬＢ３インクジェットヘッドを備える装置とした。そして、印刷後のシートを５０℃の環境下で乾燥させた。なお、スキージで作製した場合の塗膜の平均厚みは、比較例Ａは９μｍ、実施例Ａは１０．４μｍであった。一方、インクジェット装置で作製した場合の塗膜の平均厚みは、比較例Ａは３．６μｍ、実施例Ａは２．９μｍであった。そして、各方法で作製した塗膜を、上記シミ模型上にかざし、その透過度合いを、以下の基準で目視により評価した。結果を表２に示す。なお、表２中のシミ模型の番号は、図１に示すシミ模型の番号に対応している。
〇：シミ模型が視認されない
△：シミ模型の色は確認できるものの、輪郭は認識できない
×：完全にシミ模型が認識される【００９３】
【表２】
2019009002.tif 000003
【００９４】
さらに、スキージで作製した塗膜をシミ模型上にかざした場合の画像を図２に示す。なお、図２は、比較例Ａの化粧料インクの塗膜を、図１のシミ模型の１〜３上に、実施例Ａの化粧料インクの塗膜を図１のシミ模型の７〜９上にかざした場合の画像である。さらに、これらの塗膜の波長３８０ｎｍ〜７８０ｎｍの光の透過率を図３に示す。塗膜の透過率は、紫外・可視・近赤外分光光度計（ＵＶ−３６００Ｐｌｕｓ）／島津製作所製により測定した。【００９５】
同様に、インクジェット装置で作製した塗膜をシミ模型上にかざした場合の画像を図４Ａ、図４Ｂに示す。なお、図４Ａは、比較例Ａの化粧料インクの塗膜を、図１のシミ模型の１上にかざした場合の画像である。図４Ｂは、実施例Ａの化粧料インクの塗膜を、図１のシミ模型の１上にかざした場合の画像である。さらに、当該塗膜の波長２００ｎｍ〜１０００ｎｍの光の透過率を図５に示す。【００９６】
表２および図２に示すように、反射剤を含まない比較例Ａの化粧料インクは、スキージで塗膜を形成すると、シミ模型の色が薄い場合、シミ模型の輪郭が確認されないものの、隠蔽性が十分ではなかった。そして、シミ模型の色が濃くなると、シミ模型が視認されやすかった。これに対し、反射剤を含む実施例Ａの化粧料インクでは、シミ模型がいずれである場合にも視認されず、非常に良好な結果となった。このことは、図３のグラフにおいて、いずれの波長域でも実施例Ａの化粧料インクの塗膜の光の透過率が、比較例Ａの化粧料インクの塗膜の光の透過率より低いことからも裏づけられている。【００９７】
また、表２、図４Ａおよび図４Ｂに示すように、反射剤を含まない比較例Ａの化粧料インクは、インクジェット装置で塗膜を形成すると、いずれのシミ模型においても隠蔽性が十分ではなかった。これに対し、反射剤を含む実施例Ａの化粧料インクでは、シミ模型がいずれの種類である場合にも視認されず、非常に良好な結果となった。このことは、図５のグラフにおいて、いずれの波長域でも実施例Ａの化粧料インクの塗膜の光の透過率が、比較例Ａの化粧料インクの塗膜の光の透過率より低いことからも裏づけられている。【００９８】
２．化粧料インクＢ
２−１．材料
各実施例および比較例に用いた材料は、以下の通りである。
（Ｂ）高級アルコール
グリセリン
１，３−プロパンジオール
（Ｃ）精製水
（Ｄ）皮膜形成剤
（アクリル系ポリマー）
アクリレーツコポリマー、ＨＬＢ値：８程度
アクリレーツ（アクリル酸エチルヘキシル）コポリマー、ＨＬＢ値：１０程度
ポリウレタン−１４・アクリレーツコポリマーＡＭＰ、ＨＬＢ値：１３程度
アクリル酸アルキルコポリマーアンモニウム、ＨＬＢ値：８程度
（エステル類）
ダイマージリノール酸ダイマージリノレイルビス（ベヘニル／イソステアリル／フィトステリル）・水添ロジン酸トリグリセリル、ＨＬＢ値：８程度
（多糖類系ポリマー）
キサンタンガムクロスポリマー・ヒドロキシエチルセルロース、ＨＬＢ値：８程度
（Ｅ）色材
酸化鉄赤（平均粒子径：２９１ｎｍ）
（Ｆ）バインダ
アクリル系ポリマー粒子（平均粒子径：５０ｎｍ）【００９９】
２−２．化粧料インクの調製
下記表３に示す成分比で、各材料を混合し、化粧料用インクを調製した。表３には、各化粧料インクの物性も併せて示す。
【表３】
2019009002.tif 000004
【０１００】
２−３．評価
（スキージ塗膜での評価）
実施例Ｂ−１〜Ｂ−７、および比較例Ｂで作製した化粧料インクを、スキージにより、インクジェット記録用紙（厚み２７０μｍ）に塗布し、１５ｍｍ×１５ｍｍの矩形状の塗りつぶしパターンを形成した。【０１０１】
上記塗りつぶしパターンを５０℃で乾燥させた。このとき、塗膜の形成から０．５分後、１分後、２分後、３分後、および５分後に、それぞれティッシュを押しつけ、インクの付着の有無によって、インクの乾燥性を評価した。なお、評価は、以下の基準に基づき行った。結果を表４に示す。
〇：インクの付着無し
▲：インクの付着殆ど無し、ただし硬化後のインクが粘着して一部付着
△：インクの付着有り（かすれ程度）、付着したインクは液体状でティッシュに浸漬
×：インクの付着有り（明確に付着）、付着したインクは液体状でティッシュに浸漬【０１０２】
【表４】
2019009002.tif 000005
【０１０３】
表４に示されるように、皮膜形成剤を含まない比較例Ｂと比較して、皮膜形成剤を含む実施例Ｂ−１〜Ｂ−７の化粧料インクは、いずれも乾燥性が良好であった。特に、実施例Ｂ−７では、１分後にインクが殆ど乾燥する、という優れた結果が得られた。【０１０４】
（インクジェット塗膜の評価）
実施例Ｂ−１〜Ｂ−５、およびＢ−７、ならびに比較例Ｂで作製した化粧料インクを、パナソニックプレシジョンデバイス株式会社製ＬＢ３インクジェットヘッドを備えるインクジェット装置のインクタンクに充填した。一方、厚みが２００ｎｍのポリ乳酸シートを、ろ紙からなる支持体に貼り付けた被印刷体を準備した。そして、上記化粧料インクを、インクジェット装置から、ポリ乳酸シート上に塗布し、１５ｍｍ×１５ｍｍの矩形状の塗りつぶしパターンを形成した。そしてさらに、同様のパターン状にさらに４回インクを塗布し、計５層からなる塗膜を形成した。【０１０５】
上記塗りつぶしパターンを４０℃、−０．１ＭＰａで乾燥させた。このとき形成直後（０分後）、１５分後、３０分後、４５分後、および６０分後に、それぞれティッシュを押しつけ、インクの付着の有無によって、インクの乾燥性を評価した。なお、評価は、以下の基準に基づき行った。結果を表５に示す。
〇：インクの付着無し
△：インクの付着有り（かすれ程度）、付着したインクは液体状でティッシュに浸漬
×：インクの付着有り（明確に付着）、付着したインクは液体状でティッシュに浸漬【０１０６】
【表５】
2019009002.tif 000006
【０１０７】
表５に示されるように、皮膜形成剤を含まない比較例Ｂでは、乾燥に約６０分要したのに対し、皮膜形成剤を含む実施例Ｂ−１〜Ｂ−５、およびＢ−７の化粧料インクでは、３０分後には硬化していた。つまり、皮膜形成剤によって、インクの乾燥性が大幅に向上した。【０１０８】
３．化粧料インクＣ
３−１．化粧料インクの調製
上述の実施例Ｂ−４と、実施例Ｂ−７とを混合し、実施例Ｃ−１〜Ｃ−３の化粧料インクを調製した。なお、各化粧料インクに含まれる鎖状化合物からなる（Ｄ）皮膜形成剤（実施例Ｂ−４由来）と、環状化合物からなる（Ｄ）皮膜形成剤（実施例Ｂ−７由来）とが、下記表に示す体積比となるように、かつ化粧料インク中の（Ｄ）皮膜形成剤の量が５質量％となるように、インクの混合比を調整した。【０１０９】
【表６】
2019009002.tif 000007
【０１１０】
３−２．評価
実施例Ｂ−４、Ｂ−７、および実施例Ｃ−１〜Ｃ−３で作製した化粧料インクを、スキージにより、インクジェット記録用紙（厚み２７０μｍ）に塗布し、１５ｍｍ×１５ｍｍの矩形状の塗りつぶしパターンを形成した。【０１１１】
上記塗りつぶしパターンを５０℃で乾燥させた。このとき、塗膜の形成から０．５分後、１分後、２分後、３分後、および５分後に、それぞれティッシュを押しつけ、インクの付着の有無によって、インクの乾燥性を評価した。なお、評価は、以下の基準に基づき行った。結果を表７に示す。なお、図６に、（Ｄ）皮膜形成剤（鎖状化合物および環状化合物）の合計体積に対する環状化合物の体積分率と、化粧料インクの乾燥時間（評価が○になった時間）との関係を示すグラフも示す。
〇：インクの付着無し
▲：インクの付着殆ど無し、ただし硬化後のインクが粘着して一部付着
△：インクの付着有り（かすれ程度）、付着したインクは液体状でティッシュに浸漬
×：インクの付着有り（明確に付着）、付着したインクは液体状でティッシュに浸漬【０１１２】
【表７】
2019009002.tif 000008
【０１１３】
表７および図６に示されるように、（Ｄ）皮膜形成剤の総体積（鎖状化合物および環状化合物の合計体積）に対する、環状化合物の体積分率が０．０１以上０．６６以下である場合（実施例Ｃ−１およびＣ−２）、（Ｄ）皮膜形成剤が環状化合物単独からなる場合（実施例Ｂ−７）や、（Ｄ）皮膜形成剤が鎖状化合物単独からなる場合（実施例Ｂ−４）と比較して、非常に乾燥時間が短くなった。ただし、（Ｄ）皮膜形成剤が、鎖状化合物および環状化合物を含んでいたとしても、鎖状化合物および環状化合物の合計体積に対する環状化合物の体積分率が０．６６を超える場合（実施例Ｃ−３）には、（Ｄ）皮膜形成剤が鎖状化合物単独からなる場合（実施例Ｂ−４）と同等の乾燥時間となった。鎖状化合物および環状化合物がそれぞれ網目構造や連結構造を形成する際に、立体障害が生じたと推察される。
【産業上の利用可能性】
【０１１４】
本開示の一実施形態にかかる化粧料インクは、光透過性の高いフィルム等に塗膜を形成した場合に、隠蔽性が良好である。また、本開示の他の実施形態にかかる化粧料インクは乾燥性が高い。したがって、これらは、普通紙だけではなく専用記録紙、プラスチック、布などの紙以外の被印刷体にも、高精細印刷が可能であり、各種化粧シートの製造のためのインクとして非常に有用である。
【図１】
2019009002.tif 000009
【図２】
2019009002.tif 000010
【図３】
2019009002.tif 000011
【図４Ａ】
2019009002.tif 000012
【図４Ｂ】
2019009002.tif 000013
【図５】
2019009002.tif 000014
【図６】
2019009002.tif 000015
【国際調査報告】
2019009002.tif 000016
2019009002.tif 000017
2019009002.tif 000018
2019009002.tif 000019